(57)【要約】【課題】  燃料電池システムにおいて、燃料極のＣＯ被毒や酸化被膜の形成を防止することにより、燃料電池の出力を向上させる。【解決手段】  燃料電池システム１００は、燃料１２４が供給される燃料極１０２と、酸化剤が供給される酸化剤極１０８と、およびこれらに挟持された固体電解質膜１１４と、を備えた単位セル構造１０１と、燃料極１０２に配して設けられ、燃料１２４を収容する容器１４２と、容器１４２内に設けられた第三の電極１４０と、燃料極１０２と第三の電極１４０との間に電圧を印加する印加電圧制御部１４４と、を含む。【選択図】  図１
2005293901.tif 000002
【特許請求の範囲】
【請求項１】
液体燃料が供給される第一の電極と、酸化剤が供給される第二の電極と、およびこれらに挟持された電解質膜と、を備えた単位セルと、
前記第一の電極に離隔して設けられた第三の電極と、
前記第一の電極と前記第三の電極との間に電圧を印加する電圧印加手段と、
を含むことを特徴とする燃料電池システム。
【請求項２】
請求項１に記載の燃料電池システムにおいて、
前記第一の電極に配して設けられ、前記液体燃料が満たされた燃料供給系をさらに含み、
前記第三の電極は、前記燃料供給系内に設けられたことを特徴とする燃料電池システム。
【請求項３】
請求項１または２に記載の燃料電池システムにおいて、
前記電圧印加手段は、第一の電位と、前記第一の電位よりも低い第二の電位とを交互に印加することを特徴とする燃料電池システム。
【請求項４】
請求項３に記載の燃料電池システムにおいて、
前記第二の電位は、前記第一の電極周囲の前記液体燃料中でＨラジカルが生じる電位であることを特徴とする燃料電池システム。
【請求項５】
請求項３または４に記載の燃料電池システムにおいて、
前記電圧印加手段は、前記第一の電位および前記第二の電位をそれぞれピークとする交流電圧を印加することを特徴とする燃料電池システム。
【請求項６】
請求項３乃至５いずれか記載の燃料電池システムにおいて、
前記第一の電位と前記第二の電位の電位差は、０．０１Ｖ以上であることを特徴とする燃料電池システム。
【請求項７】
請求項３乃至６いずれかに記載の燃料電池システムにおいて、
前記電圧印加手段は、前記第一の電位と前記第二の電位とを、下記の一般式で表される間隔Δｔで印加することを特徴とする燃料電池システム。
０．００５≦｜ΔＶ｜／Δｔ≦５０
（ここで、ΔＶは第一の電位と第二の電位との差を示す。）
【請求項８】
請求項１乃至７いずれかに記載の燃料電池システムにおいて、
前記第三の電極は、前記第一の電極に対向して設けられたことを特徴とする燃料電池システム。
【請求項９】
請求項８に記載の燃料電池システムにおいて、
前記第三の電極は、前記第一の電極に略平行に設けられ、
前記第一の電極と前記第三の電極との電極間距離は、１００ｍｍ以下であることを特徴とする燃料電池システム。
【請求項１０】
請求項１乃至９いずれかに記載の燃料電池システムにおいて、
前記第一の電極と前記第三の電極との間には、電気伝導性領域が設けられたことを特徴とする燃料電池システム。
【請求項１１】
請求項１乃至１０いずれかに記載の燃料電池システムにおいて、
前記第一の電極は、触媒としてＰｔを含むことを特徴とする燃料電池システム。
【請求項１２】
請求項１乃至１１いずれかに記載の燃料電池システムにおいて、
平面状に配置された複数の前記単位セルを含むことを特徴とする燃料電池システム。
【請求項１３】
請求項１乃至１１いずれかに記載の燃料電池システムにおいて、
平面状に配置された複数の前記単位セルを含み、
前記第三の電極は、少なくとも２以上の前記単位セルの前記第一の電極に共有で設けられたことを特徴とする燃料電池システム。
【請求項１４】
液体燃料が供給される第一の電極と、酸化剤が供給される第二の電極と、これらに挟持された電解質膜と、を備えた燃料電池と、前記液体燃料中に設けられた第三の電極と、を含む燃料電池システムの駆動方法であって、
前記第一の電極と前記第二の電極との間で電気化学反応を行っている間に、前記第一の電極と前記第三の電極との間に電圧を印加する工程を含むことを特徴とする燃料電池システムの駆動方法。
【発明の詳細な説明】
【技術分野】
【０００１】
本発明は、燃料電池システムおよびその駆動方法に関する。
【背景技術】
【０００２】
燃料電池は、低公害でエネルギー効率に優れた発電システムとして、近年注目を集めている。燃料電池には、使用する燃料や電解質の種類、作動温度等によって種々のタイプのものが知られているが、特にメタノールを燃料とするダイレクトメタノール燃料電池（以下、ＤＭＦＣ）は、安全性、携帯性、長時間駆動性などの利点から、従来のリチウムイオン電池に代わる移動端末機器用の電源として、急速に開発が進められている。
【０００３】
ＤＭＦＣは、メタノールを燃料極に直接供給して発電させる固体高分子型燃料電池の一つであり、燃料極（アノード）での反応は、以下の式（１）のようになる。
【０００４】
ＣＨ３ＯＨ  ＋  Ｈ２Ｏ  →  ６Ｈ＋  ＋  ６ｅ−  ＋  ＣＯ２  ・・・・（１）
【０００５】
また、酸化剤極（カソード）での反応は、以下の式（２）のようになる。
【０００６】
Ｏ２  ＋  ４Ｈ＋  ＋  ４ｅ−  →  ２Ｈ２Ｏ  ・・・・・・・・・・・・（２）
【０００７】
燃料極触媒上にメタノール燃料を供給すると、燃料が酸化される過程でプロトンと電子を生じる。プロトンは電解質膜を通じて、電子は外部負荷回路を通じて、それぞれ酸化剤極に移動する。一方、酸化剤極触媒上では、酸素の還元と共に（２）の反応が進行し、その結果、電池回路としての電気エネルギーが得られる。
【０００８】
ＤＭＦＣの出力は、（１）の反応に強く依存することが知られており、反応の中間生成物である一酸化炭素（ＣＯ）が、燃料極触媒表面に強く吸着し、反応の進行を阻害する「ＣＯ被毒」と呼ばれる現象が知られている。これにより、燃料電池の出力が低下すると考えられている。
【０００９】
このような問題を解決するために、たとえば、特許文献１には、燃料極に正の電位を印加する手段を設けた燃料電池システムが開示されている。また、特許文献２には、アノード（燃料極）の電位を制御してＣＯを酸化することにより、アノードガス中のＣＯの濃度を低下させる技術が開示されている。また、特許文献３には、陽極（燃料極）に単数または繰り返しの正の電圧パルスを印加する技術が開示されている。
【００１０】
また、非特許文献１には、燃料電池の発電を続けると、燃料極触媒表面には酸化被膜（Ｐｔ−ＯまたはＰｔ−ＯＨ）が形成し、触媒性能が失われるため、出力が著しく低下することが報告されている。
【特許文献１】特開２００１−２９７７７９号公報
【特許文献２】特開２００２−２０８４２８号公報
【特許文献３】特表２００２−５１４３４５号公報
【非特許文献１】Ｍ．Ｔｅｒｉｓｋａ，Ｄ．Ｅ．Ｒａｍａｋｅｒ，Ｖ．Ｓｒｉｎｉｖａｓａｍｕｒｔｈｉ  ａｎｄ  Ｓ．Ｍｕｋｅｒｊｅｅ，  ｔｈｅ  ２０４ｔｈ  ＥＣＳ  Ｍｅｅｔｉｎｇ  Ａｂｓｔｒａｃｔｓ，Ａｂｓ．Ｎｏ．１３５２（２００３）
【発明の開示】
【発明が解決しようとする課題】
【００１１】
しかし、燃料極触媒として通常使用されるＰｔ系材料は、長時間使用により金属成分が電解質膜中に溶解し、回路の短絡を引き起こすことが指摘されている。これは、燃料電池を高電位で作動させた場合に顕著な現象である。そのため、上記特許文献１〜３に記載されたように、燃料極に正の電荷を印加する方法では、高電位の状態が断続的に続くため、燃料極の酸化および溶解が促進され、燃料電池の寿命を著しく縮めてしまうおそれがある。
【００１２】
また、上記特許文献１〜３に記載されたように、燃料極に正の電荷を印加するだけでは、燃料極触媒表面に形成された酸化被膜を除去することはできない。
【００１３】
本発明は、上記事情を踏まえてなされたものであり、本発明の目的は、燃料電池システムにおいて、燃料極のＣＯ被毒や酸化被膜の形成を防止することにより、燃料電池の出力を向上させる技術を提供することにある。
【課題を解決するための手段】
【００１４】
図１１は、電極の触媒としてＰｔを用い、電極に印加する電位を変化させたときの触媒表面におけるメタノールの酸化反応を電気化学的に調べたサイクリックボルタモグラムを示す図である。図１１において、矢印（１）で示した付近から高電位側で電流が増加しているのは、メタノールの酸化速度の増加を表す。０．６Ｖ付近（銀／塩化銀電極基準）においてメタノールの酸化反応はピークとなる。しかし、これより高電位側では、吸着ＯＨの生成が優勢となり、Ｐｔ上に触媒不活性な酸化被膜が形成し、メタノールの酸化反応が抑制される。一方、１．５Ｖ付近（銀／塩化銀電極基準）から電位を低下させると、Ｐｔ上の酸化被膜は徐々に還元され、再び活性なＰｔ表面が現れるようになる。さらに、矢印（３）付近まで電位を下げると、水の還元が始まり、水素が発生する。
【００１５】
本発明者らは、図１１に示したサイクリックボルタモグラムの結果に基づき、メタノールの酸化反応および触媒の表面状態が、電極に印加する電位に依存することから、電極の電位を制御することにより燃料の酸化反応を制御することが可能なことを見出し、本発明を想到するに至った。
【００１６】
本発明によれば、液体燃料が供給される第一の電極と、酸化剤が供給される第二の電極と、これらに挟持された電解質膜と、を備えた単位セルと、前記第一の電極に離隔して設けられた第三の電極と、第一の電極と第三の電極との間に電圧を印加する電圧印加手段と、を含むことを特徴とする燃料電池システムが提供される。
【００１７】
ここで、第一の電極は燃料極、第二の電極は酸化剤極である。第三の電極は、単位セルの電池反応に寄与しない電極である。
【００１８】
第三の電極は、白金、金、銀、パラジウム、ルテニウム、イリジウム、ロジウム、レニウム、オスミウム、スズ、鉄、銅、ニッケル、コバルト、チタン、ジルコニウム、ステンレス、カーボンから選ばれる少なくとも１種あるいは２種以上の材料、あるいはこれらの合金または酸化物が表面に露出した構成とすることができる。第三の電極としては、これらの中でも、白金、金、銀等の比較的水素過電圧の低い材料を用いることができる。また、第一の電極、第二の電極、および第三の電極は、平板状、メッシュ状、穴があいた板状、スポンジ状、多孔質状等、電極の表面積が広くなるような構造とすることができる。
【００１９】
また、第一の電極は、触媒を含むことができる。第一の電極の触媒としては、ＰｔまたはＰｔとＲｕの合金を用いることができる。また、液体燃料としては、メタノール等のアルコールを含む水溶液を用いることができる。
【００２０】
本発明の燃料電池システムにおいて、第一の電極と第三の電極との間に電圧を印加することにより、第一の電極で生じるＣＯ被毒や酸化被膜の形成を防止することができる。また、第一の電極の電位を変動させることにより、第一の電極の触媒表面を活性な状態に維持することができるため、燃料電池の出力を向上させることもできる。また、燃料電池システムに第三の電極を設け、この第三の電極と第一の電極との間に電圧を印加するため、少ない消費電力で効果的に第一の電極の電位を制御することができる。また、従来のように燃料極に直接電荷を印加するのではなく、第三の電極と燃料極間に電圧を印加するため、電圧印加による単位セルや電解質膜の損傷を防ぐことができる。
【００２１】
本発明の燃料電池システムは、第一の電極に配して設けられ、液体燃料が満たされた燃料供給系をさらに含むことができ、第三の電極は、燃料供給系内に設けることができる。ここで、燃料供給系は、容器や液体燃料が通過する液体流路である。燃料供給系は、液体燃料で完全に満たされている必要はない。
【００２２】
本発明の燃料電池システムにおいて、電圧印加手段は、第一の電位と、第一の電位よりも低い第二の電位とを交互に印加することができる。
【００２３】
本発明において、このように、比較的高い第一の電極と第一の電極よりも低い第二の電極とを交互に印加することにより、第一の電極のＣＯ被毒を防ぐとともに、酸化被膜を抑制することができる。
【００２４】
上述したように、液体燃料としてメタノールを用いた場合、燃料極においてメタノールが酸化され、これにより燃料電池の電気化学反応が生じる。メタノールの酸化は、以下のようにしておこる。まず、燃料極において、ＣＯがＰｔ上に吸着する。この吸着ＣＯ（Ｐｔ−ＣＯａｄｓ）は、水が分解して生じたＯＨラジカルがＰｔ上に吸着した吸着ＯＨ（Ｐｔ−ＯＨａｄｓ）との反応により、ＣＯ２に酸化される。吸着ＯＨ（Ｐｔ−ＯＨａｄｓ）は、高電位側で生成しやすい。しかし、高電位側では、吸着ＯＨ（Ｐｔ−ＯＨａｄｓ）の生成とともにＰｔ表面の酸化が進行し、触媒作用が低下するため、逆にメタノールの酸化反応が抑制される。
【００２５】
本発明の燃料電池システムにおいて、第一の電位は、第一の電極周囲の液体燃料中でＯＨラジカルが生じる電位とすることができる。このような第一の電位を印加することにより、第一の電極で生じたＣＯ被毒を抑制することができる。また、このような第一の電位を印加することにより、液体燃料の酸化を促進することもでき、これによっても燃料電池システムの出力が増加する。第一の電位は、たとえば０．３Ｖ（銀／塩化銀電極基準）以上とすることができる。
【００２６】
本発明の燃料電池システムにおいて、第二の電位は、第一の電極周囲の液体燃料中でＨラジカルが生じる電位とすることができる。このような第二の電位を印加することにより、第一の電極に生じた酸化被膜を還元して活性な触媒表面を得ることができる。なお、液体燃料としてメタノールを用いた場合、メタノールの酸化反応は不可逆的であるため、第一の電位よりも低い第二の電位を印加しても、酸化生成物から再びメタノールが生成する逆反応が起こることもない。第二の電位は、たとえば０．６Ｖ（銀／塩化銀電極基準）以下とすることができる。
【００２７】
本発明の燃料電池システムにおいて、電圧印加手段は、第一の電位および第二の電位をそれぞれピークとする交流電圧を印加することができる。
【００２８】
ここで、交流とは、時間と共に電圧（または電流値）と電流の向きの少なくともいずれかが変化する状態を指す。このように、第一の電極および第二の電極に交流電圧を印加することにより、第一の電極および第一の電極の触媒の電位が周期的に変化する。このように、第一の電極の触媒の電位が第一の電位と第二の電位の間の一定電位内で上昇と下降を繰り返すことにより、触媒表面に形成されたＣＯや酸化被膜が電気化学的に分解または脱離し、活性な触媒表面を得ることができる。
【００２９】
本発明の電圧印加手段は、電源とファンクションジェネレータとにより構成することができる。なお、ここで、交流とは、正弦波のほか、パルス、矩形波、三角波、台形波、階段波、または任意に作成した定常波とすることができる。
【００３０】
本発明によれば、第一の電極の電位が、正方向および負方向に交互に変化するため、たとえ正方向の電位変動時に電極の酸化が生じた場合も、負方向の電位変動時に還元されるため、全体として電極の酸化が防止でき、上述した長時間駆動に伴う電極成分の溶解の問題を解消することもできる。
【００３１】
本発明の燃料電池システムにおいて、第一の電位と第二の電位の電位差は、０．０１Ｖ以上とすることができる。これにより、ＣＯ被毒の低減および酸化被膜の抑制を実効的に行うことができる。また、第一の電位と第二の電位の電位差は、２Ｖ以下とすることができる。これにより電解質膜や燃料電池回路へダメージを与えることなく、燃料電池の出力を向上することができる。
【００３２】
本発明の燃料電池システムにおいて、電圧印加手段は、第一の電位と第二の電位とを、下記の一般式で表される間隔Δｔで印加することができる。
０．００５≦｜ΔＶ｜／Δｔ≦５０
（ここで、ΔＶは第一の電位と第二の電位との差を示す。）
【００３３】
時間の間隔Δｔをこのような範囲とすることにより、ＯＨラジカルの発生やＰｔ−ＯＨの還元を効率よく行うことができる。
【００３４】
本発明の燃料電池システムにおいて、第三の電極は、第一の電極に対向して設けることができる。
【００３５】
このように、第一の電極に対向して設けられた第三の電極と第一の電極との間に電圧を印加することにより、電圧の印加よる消費電力を少なくすることができ、投入エネルギーを低く抑えることができる。また、燃料電池の電気化学反応に寄与する電極とは異なる第三の電極と第一の電極との間に電圧を印加するので、単位セルや電解質膜に対しても、過剰な電気負荷を与えることがなく、燃料電池システムの損傷を防止することができる。
【００３６】
本発明の燃料電池システムにおいて、第三の電極は、第一の電極に略平行に設けることができ、第一の電極と第三の電極との電極間距離は、１００ｍｍ以下とすることができる。電極間距離をこのようにすることにより、電極間に生じる電界を強めることができ、より顕著な効果を得ることができる。第一の電極と第三の電極との電極間距離は、より好ましくは５０ｍｍ以下とすることができる。
【００３７】
また、第一の電極と第三の電極との電極間距離の下限はとくに限定されないが、たとえば５０μｍ以上、より好ましくは１００μｍ以上とすることができる。これにより、特殊な設計技術を必要とすることなく、既存の絶縁体等のスぺーサー等を利用して電極間距離を制御できるため、セルの設計面において大きな利点が得られる。また、電極間距離をこの程度とすることにより、実用の際に外部からの衝撃や圧力によっても、電極同士が接触することなく、交流回路の短絡を防ぐことができる。
【００３８】
本発明の燃料電池システムにおいて、第一の電極と第三の電極との間には、電気伝導性領域を設けることができる。
【００３９】
電気伝導性領域は、たとえば液体燃料中に電解質を添加することにより実現することができる。また、第一の電極と第三の電極との間に電解質膜等のシートを狭持させることにより、電極間に電気伝導性領域を設けることもできる。
【００４０】
本発明の燃料電池システムは、平面状に配置された複数の単位セルを含むことができる。ここで、第三の電極は、複数の単位セルに共有で設けられることができる。また、本発明の燃料電池システムは、複数の第三の電極を含み、複数の単位セルの複数の第一の電極それぞれに第三の電極が設けられてもよい。
【００４１】
本発明の燃料電池システムは、平面状に配置された複数の単位セルを含むことができ、第三の電極は、少なくとも２以上の単位セルの第一の電極に共有で設けられてよい。第三の電極を複数の単位セルに共有で設ける場合、第三の電極は、複数の第一の電極に対向して設けられたときに、これらの複数の第一の電極を覆う大きさに形成される。
【００４２】
これにより、複数の単位セルが含まれる燃料電池システムにおいても、簡易な構成でＣＯ被毒の防止および酸化被膜の抑制を行うことができる。
【００４３】
本発明によれば、液体燃料が供給される第一の電極と、酸化剤が供給される第二の電極と、これらに挟持された電解質膜と、を備えた燃料電池と、液体燃料中に設けられた第三の電極と、を含む燃料電池システムの駆動方法であって、第一の電極と第二の電極との間で電気化学反応を行っている間に、第一の電極と第三の電極との間に電圧を印加する工程を含むことを特徴とする燃料電池システムの駆動方法が提供される。
【００４４】
ここで、第一の電極と第三の電極との間に電圧を印加する工程において、交流電圧を印加することができる。交流電圧は、燃料電池システムの発電中、または発電の前後において、継続的に印加することができる。また、交流電圧は、燃料電池システムの発電中、または発電の前後において、断続的に印加することができる。
【発明の効果】
【００４５】
本発明によれば、燃料電池システムにおいて、燃料極のＣＯ被毒や酸化被膜の形成を防止することにより、燃料電池の出力を向上させることができる。
【発明を実施するための最良の形態】
【００４６】
（第一の実施の形態）
図１は、本実施の形態における燃料電池システム１００の構成を示す図である。
燃料電池システム１００は、燃料１２４を収容する容器１４２と、単位セル構造１０１と、容器１４２中に設けられた第三の電極１４０と、を有する。単位セル構造１０１は、基体１０４および燃料極側触媒層１０６により構成される燃料極１０２と、基体１１０および酸化剤極側触媒層１１２により構成される酸化剤極１０８と、燃料極１０２および酸化剤極１０８に狭持された固体電解質膜１１４と、を含む。第三の電極１４０は、燃料極１０２に対向して設けられる。
【００４７】
また、燃料極１０２および第三の電極１４０にはそれぞれ、第一の引き出し線１４３ａおよび第二の引き出し線１４３ｂが接続され、印加電圧制御部１４４は、第一の引き出し線１４３ａおよび第二の引き出し線１４３ｂを介して燃料極１０２と第三の電極１４０との間に電圧を印加する。印加電圧制御部１４４は、たとえば電源とファンクションジェネレータとにより構成される。印加電圧制御部１４４が印加する電圧のプロファイルについては後述する。
【００４８】
燃料１２４は、たとえばメタノール、エタノール、ジメチルエーテル、または他のアルコール類、あるいはシクロパラフィン等の液体炭化水素等の液体燃料である。液体燃料は、水溶液とすることができる。
【００４９】
固体電解質膜１１４は、燃料極１０２と酸化剤極１０８を隔てるとともに、両者の間で水素イオンを移動させる役割を有する。このため、固体電解質膜１１４は、水素イオンの伝導性が高い膜であることが好ましい。また、化学的に安定であって機械的強度が高いことが好ましい。
【００５０】
燃料極１０２および第三の電極１４０の形状としては、燃料１２４に対する接触面積が大きく、また、燃料１２４の置換および拡散が行われやすい構造であることが好ましい。具体的には、メッシュ状電極、パンチング穴があいた板状電極、スポンジ状電極、多孔質電極等とすることができる。このような構造の電極を用いることにより、電極表面での反応を効率的に進行させることができる。
【００５１】
燃料極１０２および酸化剤極１０８は、それぞれ、触媒を担持した炭素粒子と固体電解質の微粒子とを含む燃料極側触媒層１０６および酸化剤極側触媒層１１２をそれぞれ基体１０４および基体１１０上に形成した構成とすることができる。
【００５２】
燃料極１０２としては、低抵抗であると同時に、耐腐食性に優れた材料を用いることが好ましい。具体的には、白金、金、銀、パラジウム、ルテニウム、イリジウム、ロジウム、レニウム、オスミウム、スズ、鉄、銅、ニッケル、コバルト、チタン、ジルコニウム、ステンレス、カーボンから選択される少なくとも１種または２種以上の材料、あるいはこれらの合金または酸化物が表面に露出した構成とすることができる。燃料極１０２の触媒としては、白金や白金とルテニウムの合金等を用いることができる。酸化剤極１０８および第三の電極１４０も、燃料極１０２と同様の材料により構成することができる。
【００５３】
とくに、燃料極１０２の基体１０４としては、チタン等の表面にごく薄い導電性の酸化膜を形成して水を吸着しやすくする材料、ルテニウム、イリジウム、白金、ニッケル、またはコバルト等の酸素過電圧が低い材料、あるいは、ステンレス等の燃料１２４中での自然電位が大きい材料を用いることができる。これにより、燃料極１０２の耐酸化性を良好にすることができるとともに、燃料極１０２上でＯＨラジカルを効果的に生成させることができる。そのため、ＣＯ被毒に対して優れた防止効果が得られる。
【００５４】
一方、第三の電極１４０としては、白金、金、銀等の比較的水素過電圧の低い材料を用いることができる。これにより、第三の電極１４０の耐還元性を良好にすることができるとともに、燃料極１０２での酸化反応を促進させることができる。酸化剤極１０８は、とくに限定されないが、たとえば第三の電極１４０と同様の材料により構成することができる。
【００５５】
本実施の形態において、燃料極１０２と対向する第三の電極１４０を設け、燃料極１０２と第三の電極１４０との間に電圧を印加するので、単位セル構造１０１の燃料電池回路への負荷を防ぐことができ、固体電解質膜１１４や燃料電池回路の損傷を防止することができる。また、このような第三の電極１４０を設けることにより、燃料極１０２に印加する消費電力を小さく抑えることもでき、投入エネルギーを少なくすることもできる。
【００５６】
燃料極１０２と第三の電極１４０との間に効率よく電圧を印加するためには、燃料極１０２と第三の電極１４０との電極間距離は、狭い方が好ましい。燃料極１０２と第三の電極１４０との電極間距離は、好ましくは１００ｍｍ以下、より好ましくは５０ｍｍ以下とすることができる。これにより、電極間に生じる電界を強めることができ、より顕著な効果を得ることができる。
【００５７】
本実施の形態においては、燃料極１０２に所定の電位が印加されるのと同時に、第三の電極１４０には燃料極１０２とは逆の電位が印加される。このような電極への電位の変動により、第三の電極１４０においても、燃料１２４中の水に由来するラジカル種が発生する。このようなラジカル種の中には、酸化力の強いＯＨラジカルも含まれる。第三の電極１４０は、第三の電極１４０表面で発生したＯＨラジカル等のラジカル種が燃料極１０２まで拡散するような距離に配置されるのが好ましい。これにより、燃料極１０２に吸着したＣＯをより効率よく酸化することができる。
【００５８】
また、電極間距離の下限は、とくに制限はないが、好ましくは５０μｍ以上、より好ましくは１００μｍ以上とすることができる。
【００５９】
本実施の形態において、燃料極１０２と第三の電極１４０との間には、電気伝導性領域が設けられることが好ましい。これにより、第三の電極１４０と燃料極１０２との間に電圧を印加した際に、これらの電極間の電気化学反応が進行しやすくなり、燃料極１０２および燃料極側触媒層１０６でのＣＯ被毒の防止および酸化被膜形成防止の効果が、より顕著に得られるとともに、電極間の溶液抵抗から生じる電気的ロスを低減することができる。
【００６０】
電気伝導性領域は、たとえば燃料１２４中に電解質を添加することにより実現することができる。電解質としては、金属カチオンを含まないものが好ましく、具体的には、硫酸や炭酸などの無機酸、アスコルビン酸やクエン酸などの有機酸、水酸化テトラメチルアンモニウムなどの有機アルカリなどを用いることができる。また、第三の電極１４０と燃料極１０２との間に電解質膜等のシートを挟持させることにより、電極間に電気伝導性領域を設けることもできる。
【００６１】
次に、印加電圧制御部１４４が燃料極１０２と第三の電極１４０との間に、印加する電圧のプロファイルについて説明する。
【００６２】
印加電圧制御部１４４は、燃料極１０２におけるＣＯ被毒を抑制することができる、比較的高い第一の電位と、燃料極１０２における酸化被膜の形成を抑制することができる比較的低い第二の電位とを交互に燃料極１０２に印加する。
【００６３】
第一の電位は、たとえば、０．３Ｖ（銀／塩化銀電極基準）以上とすることができる。０．３Ｖ以上の電位を印加することにより、燃料極１０２においてＯＨラジカルが生じはじめ、Ｐｔ−ＣＯが酸化されはじめる。これにより、燃料極側触媒層１０６のＣＯがＣＯ２に酸化され、ＣＯ被毒を低減することができる。また、第一の電位は、たとえば、１Ｖ（銀／塩化銀電極基準）以下とすることができる。電位の上限をこの程度にすることにより、燃料極１０２の燃料極側触媒層１０６が、Ｐｔ−ＯＨやＰｔ−Ｏ等の酸化被膜で覆われてしまうのを防ぐことができ、燃料極側触媒層１０６の触媒表面の酸化による触媒作用の低下および燃料１２４の酸化反応の抑制を防ぐことができる。
【００６４】
第二の電位は、たとえば、０．６Ｖ（銀／塩化銀電極基準）以下とすることができる。０．６Ｖ以下の電位を印加することにより、燃料極１０２において、酸化被膜のＰｔ−ＯＨやＰｔ−Ｏが還元されはじめる。また、第二の電位は、たとえば、−０．３Ｖ（銀／塩化銀電極基準）以上とすることができる。第二の電位の下限をこの程度にすることにより、燃料極１０２において、燃料極１０２が水素で覆われ、水素が発生する現象を防ぐことができる。これにより、電力効率を良好に保つことができる。
【００６５】
第一の電位と第二の電位との電位差は、たとえば０．０１Ｖ以上２Ｖ以下とすることができる。電位差の下限をこの程度とすることにより、ＣＯ被毒の低減および酸化被膜の抑制を実効的に行うことができる。また、電位差の上限をこの程度とすることにより、固体電解質膜１１４や燃料電池回路へダメージを与えることなく、燃料電池の出力を向上することができる。
【００６６】
なお、交流電圧の印加の際に、直流オフセット電圧を加えて印加することも可能である。これにより、任意の基準電位に対して、燃料極１０２の電位を、当該基準電位よりも高くしたり低くしたりすることができ、また、それぞれの変動電位の大きさや保持時間を制御したりすることが可能であるため、特定の電位で進行するような反応を集中的に促進させる場合などに特に有効である。
【００６７】
図２は、燃料極１０２および第三の電極１４０間に印加する電圧の一例を示す図である。印加電圧制御部１４４は、燃料極１０２に、図示したような正弦波の交流電圧を印加することができる。ここで、交流電圧とは、時間と共に電圧（または電流値）および電流の向きの少なくともいずれかが変化する電圧のことをいう。燃料極１０２に交流電圧が印加されると、燃料極１０２の燃料極側触媒層１０６において触媒の電位が変動し、触媒表面で、酸化と還元が交互に進行する。その結果、触媒表面が活性化されるとともに、触媒表面の酸化が防止される。
【００６８】
また、印加電圧制御部１４４は、燃料極１０２および第三の電極１４０間に図３に示したような電圧を印加することもできる。図３（ａ）は、燃料極１０２および第三の電極１４０間に第一の電位および第二の電位のパルス波を印加する例を示す図である。また、図３（ｂ）は、燃料極１０２および第三の電極１４０間に、矩形波を印加する例を示す図である。
【００６９】
印加電圧制御部１４４は、図２および図３に示したプロファイル以外でも、三角波、台形波、階段波、または任意に作成した定常波を印加することができる。これらの中でも、単位周期において電位変化速度が任意に制御可能な正弦波、三角波、台形波などを選択することにより、より効果的な電位制御が可能となる。
【００７０】
次に、図２および図３を参照して、第一の電位と第二の電位を印加する時間の間隔を説明する。
【００７１】
第一の電位と第二の電位とを印加する時間の間隔Δｔは、
０．００５≦｜ΔＶ｜／Δｔ≦５０
となるように制御されることが好ましい。ここで、ΔＶは、第一の電位と第二の電位の差である。
【００７２】
より好ましくは、第一の電位と第二の電位とを印加する時間の間隔Δｔは、
０．０１≦（｜ΔＶ｜／Δｔ）≦１０
となるように制御されることが好ましい。
【００７３】
燃料極１０２において、ＣＯ被膜を低減するためには、燃料極１０２でＯＨラジカルを生じさせる必要があるが、第一の電位と第二の電位を印加する時間間隔を短くしすぎると、電極表面における反応物質の供給や拡散が電位の変化に追いつかず、ＯＨラジカルの発生やＰｔ−ＯＨの還元が効率よく行われない。時間の間隔Δｔを上記のような範囲とすることにより、ＯＨラジカルの発生やＰｔ−ＯＨの還元を効率よく行うことができる。
【００７４】
一方、第一の電位と第二の電位を印加する時間間隔が長すぎると、その間に電極表面の反応が飽和してしまい、反応が進まなくなり、電力的なロスが生じてしまう。時間の間隔Δｔを上記のような範囲とすることにより、電力的なロスが生じることなく、ＯＨラジカルの発生やＰｔ−ＯＨの還元を効率よく行うことができる。
【００７５】
以上のように、本実施の形態における燃料電池システム１００によれば、第三の電極１４０を設けて第三の電極１４０と燃料極１０２との間に電圧を印加しているので、単位セル構造１０１自体の電位に影響することがない。これにより、固体電解質膜１１４や単位セル構造１０１が損傷を受けるおそれもなく、ＣＯ被毒や酸化被膜の生成を抑制することができる。
【００７６】
（第二の実施の形態）
図４は、本実施の形態における燃料電池システム１００の構成を示す図である。
本実施の形態において、燃料電池システム１００は、複数の燃料極１０２および酸化剤極１０８を有し、これら複数の燃料極１０２および酸化剤極１０８は、一つの固体電解質膜１１４を共有し、それぞれ対向して設けられている。
【００７７】
また、本実施の形態においても、燃料電池システム１００は、第三の電極１４０を含む。第三の電極１４０は、複数の燃料極１０２に共有して設けられる。これにより、簡易な構成で複数の燃料極１０２のＣＯ被毒の防止および酸化被膜の抑制を行うことができる。
【００７８】
図５（ａ）は、本実施の形態における燃料電池システム１００を示す上面図である。図５（ｂ）は、図５（ａ）のＡ−Ａ’断面図である。ここでは、単位セル構造１０１が形成された部分だけを示す。
【００７９】
ここで、燃料電池システム１００は、複数の単位セル構造１０１と、容器１４２と、容器１４２に燃料１２４を供給するとともに、容器１４２を循環した燃料１２４を回収する燃料タンク８５１とを含む。容器１４２と燃料タンク８５１とは、燃料通路８５４および燃料通路８５５を介して連結される。容器１４２内には複数の仕切り板８５３が設けられ、液体流路が形成されている。
【００８０】
本実施の形態において、容器１４２には、燃料通路８５４を介して燃料１２４供給される。ここで図示していないが、燃料通路８５４には燃料１２４を巡回させるポンプが設けられる。燃料１２４は、容器１４２内に設けられた複数の仕切り板８５３に沿って流れ、複数の単位セル構造１０１に順次供給される。複数の単位セル構造１０１を循環した燃料は、燃料通路８５５を介して燃料タンク８５１に回収される。
【００８１】
尚、燃料タンク８５１は、容器１４２を含む燃料電池システム１００本体と着脱可能に構成されたカートリッジとすることもできる。
【実施例】
【００８２】
以下、実施例を参照して本発明をさらに詳細に説明するが、本発明はこれらの実施例に限定されるものではない。
【００８３】
（実施例１）
図６に示した構成の３電極式の電解セルを用いることにより、図１に示した燃料電池システム１００における燃料極１０２の反応を模擬的に進行させ、交流電圧印加によるメタノール酸化反応の促進を検討した。
【００８４】
本実施例の電解セルは、作用極２０３、対極２０４、参照極２０５、および対向電極２０７を含む。これらの電極を、反応溶液２０１を収容した容器２０２内に収容した。作用極２０３および対極２０４としては、Ｐｔ板（たて１５ｍｍ、よこ１０ｍｍ、厚さ０．０１ｍｍ）を用い、参照極２０５としては飽和ＫＣｌ銀塩化銀タイプのガラス電極を用いた。作用極２０３、対極２０４、および参照極２０５をポテンショスタット２０６に接続し、作用極２０３の表面で生じた電気化学反応を解析するようにした。また、対向電極２０７および作用極２０３をファンクションジェネレータ２０８に接続し、これらの電極間に交流電圧を印加できるようにした。ここで、対向電極２０７と作用極２０３との電極間距離は５ｍｍとした。反応溶液２０１としては、メタノール濃度３質量％、硫酸濃度８質量％の水溶液を用いた。硫酸は、反応溶液の電気伝導度を確保するための電解質として機能する。
【００８５】
まず、作用極２０３上でのメタノールの酸化を進行させるため、ポテンショスタット２０６により、作用極２０３の電位を、自然電位（０．４Ｖ付近）から１．２Ｖまで、電位掃引速度５０ｍＶ／ｓｅｃで走査した。さらに、ファンクションジェネレータ２０８を用いて、作用極２０３と対向電極２０７の間に、周波数１０Ｈｚ、振幅０．０５Ｖの正弦波の交流電圧を印加し、作用極２０３の電位を変動させた（交流印加に基づく電位変動速度は２Ｖ／ｓｅｃとした）。これにより、作用極２０３の電位は、ポテンショスタット２０６による直流電圧に加え、ファンクションジェネレータ２０８による交流電圧が混成された状態とした。なお、本実施例の方法においては、ポテンショスタット２０６自体の有する電位制御機能のため、ファンクションジェネレータ２０８で印加した交流電圧が、実際の作用極２０３の電位変動（たとえば波形など）と若干ずれる可能性があり、これは実験上の回避できない問題として含まれるものである。
【００８６】
図７に、上記の方法で作用極２０３の電位を制御した場合の酸化電流の特性を示す。交流電圧を印加しなかった通常の反応に比べて、交流電圧を印加した場合、酸化電流の著しい増加が認められた。これにより、交流電圧印加によるメタノール酸化の促進が確かめられた。また、対向電極２０７と作用極２０３との間に流れる電流を測定したところ、約０．１ｍＡ程度の交流電流だった。このように、対向電極２０７を設けて交流電圧を印加しても、消費電力量は極めて少ないことが確かめられた。
【００８７】
（実施例２）
本実施例では、図１に示した燃料電池システム１００を用いて交流電圧印加による出力の増加を検討した。
【００８８】
燃料１２４としては、メタノール濃度が３質量％、硫酸濃度が８質量％の水溶液を用いた。燃料極１０２は、Ｔｉ板からなる基体１０４と、Ｐｔ−Ｒｕ系触媒とこれを担持したカーボンブラック層からなる燃料極側触媒層１０６とにより構成した。固体電解質膜１１４としては、ナフィオン（登録商標）１１７を用いた。燃料極側触媒層１０６の有効面積は９ｃｍ２であった。第三の電極１４０としては、ＰｔメッキされたＴｉ板を用い、燃料１２４が通過できるようにパンチング穴をあけた構造とした。
【００８９】
以上のように構成された燃料電池システム１００の燃料極１０２と第三の電極１４０との間に、振幅０．２５Ｖ、周波数１Ｈｚの交流電圧（交流印加に基づく電位変動速度は１Ｖ／ｓｅｃ）を印加した場合の出力特性を、ガルバノスタット（不図示）により測定した。その結果を図８に示す。
【００９０】
交流を印加しなかった場合に比べて、上記交流を印加した場合、出力が増加することが示された。
【００９１】
（実施例３）
本実施例でも、図１に示した燃料電池システム１００を用いて、所定の電気負荷を与え、定電位で駆動させた場合の、セル電流の時間変化について調べた。本実施例において、固体電解質膜１１４としてはナフィオン（登録商標）１１２を用いた以外は実施例２と同様にした。
【００９２】
本実施例では、ポテンショスタットを用いて、本燃料電池システムの平均セル電圧が０．３５Ｖとなるように電気負荷を与え、出力電流の時間変化を調べた。その結果を、図９に示す。
【００９３】
交流を印加しなかった通常の場合に比べて、本実施例のシステムでは、出力電流の増加が認められた。ここでは、燃料極１０２の電位変動に伴う出力電流の変動が認められているが、いずれの場合でも、交流を印加しなかった場合に比べて、出力電流が増加した。
【００９４】
（実施例４）
本実施例では、第三の電極１４０を構成する材料を異ならせた場合の燃料電池の出力を調べた。
【００９５】
ここでは、第三の電極１４０を構成する材料としては、Ｐｔ、Ａｕ、Ｐｄ、Ｃｕ、Ｎｉ、Ｔｉ、およびＳＵＳを用いた。燃料極１０２は、Ｔｉ板からなる基体１０４と、Ｐｔ−Ｒｕ系触媒とこれを担持したカーボンブラック層からなる燃料極側触媒層１０６とにより構成した。
【００９６】
その結果を図１０に示す。図中、○は「効果が認められる」、△は「わずかに効果が認められる」、×は「ほとんど効果が認められない」という結果を示す。図１０に示すように、第三の電極１４０をＰｔやＡｕ等、水素過電圧の低い材料により構成した場合、燃料電池システム１００の出力が増加した。一方、第三の電極１４０をＮｉやＰｄ等、水素過電圧の大きな材料により構成した場合、燃料電池システム１００の出力の向上はあまり見られなかった。これは、水素過電圧の大きな材料を第三の電極１４０に用いると、第三の電極１４０で水の還元反応が起こりにくくなり、そのため、対極の関係にある燃料極１０２で水の酸化反応が起こりにくくなるためと考えられる。このため、燃料極１０２の表面でのＯＨラジカル等のラジカル種の発生が抑えられ、ＣＯ被毒防止効果が低下したためと考えられる。
【００９７】
以上、本発明を実施の形態および実施例に基づいて説明した。この実施の形態および実施例はあくまで例示であり、種々の変形例が可能なこと、またそうした変形例も本発明の範囲にあることは当業者に理解されるところである。
【００９８】
以上の実施の形態では、燃料として液体燃料を用いた直接型の燃料電池システムについて説明したが、本発明は、電極においてＣＯ被毒や酸化被膜が生じるような燃料を用いた種々の燃料電池に適用することができる。
【００９９】
以上の第二の実施の形態において、一つの第三の電極１４０が複数の燃料極１０２に共有して設けられた形態を示したが、図１２に示すように、燃料電池システム１００は、複数の第三の電極１４０を含み、各燃料極１０２にそれぞれ第三の電極１４０が設けられた構成とすることもできる。
【図面の簡単な説明】
【０１００】
【図１】本発明の実施の形態における燃料電池システムの構成を示す図である。
【図２】燃料極および第三の電極間に印加する電圧の一例を示す図である。
【図３】燃料極および第三の電極間に印加する電圧の他の例を示す図である。
【図４】本発明の実施の形態における燃料電池システムの構成を示す図である。
【図５】本発明の実施の形態における燃料電池システムの構成を示す図である。
【図６】実施例における３電極式の電解セルの構造を示す図である。
【図７】図６に示した電解セルの作用極の電位を制御した場合の酸化電流の特性を示す図である。
【図８】燃料電池システムの燃料極と第三の電極との間に交流電圧を印加した場合における出力電圧を示す図である。
【図９】燃料電池システムの燃料極と第三の電極との間に交流電圧を印加した場合における出力電流を示す図である。
【図１０】第三の電極の材料を異ならせた場合の燃料電池システムの出力の変化を示す図である。
【図１１】メタノールのサイクリックボルタモグラフを示す図である。
【図１２】燃料電池システムの他の例を示す図である。
【符号の説明】
【０１０１】
１００  燃料電池システム
１０１  単位セル構造
１０２  燃料極
１０４  基体
１０６  燃料極側触媒層
１０８  酸化剤極
１１０  基体
１１２  酸化剤極側触媒層
１１４  固体電解質膜
１２４  燃料
１２６  酸化剤
１４０  第三の電極
１４２  容器
１４３ａ  第一の引き出し線
１４３ｂ  第二の引き出し線
１４４  印加電圧制御部
【図１】
2005293901.tif 000003
【図２】
2005293901.tif 000004
【図３】
2005293901.tif 000005
【図４】
2005293901.tif 000006
【図５】
2005293901.tif 000007
【図６】
2005293901.tif 000008
【図７】
2005293901.tif 000009
【図８】
2005293901.tif 000010
【図９】
2005293901.tif 000011
【図１０】
2005293901.tif 000012
【図１１】
2005293901.tif 000013
【図１２】
2005293901.tif 000014